(57)【特許請求の範囲】
【請求項１】
多孔質膜または多孔質膜前駆体の薬液処理工程に用いられる多孔質膜の処理装置であって、
薬液に多孔質膜または多孔質膜前駆体を、酸化剤を含む薬液に浸漬する薬液浸漬部と、薬液に浸漬された後の前記多孔質膜または多孔質膜前駆体を加熱する加熱部とを有し、
前記加熱部は、加熱容器と、加熱容器の内部を加熱する加熱手段と、加熱容器の内部に前記多孔質膜または多孔質膜前駆体を走行させるガイド手段とを備え、
前記ガイド手段は、直径８０ｍｍ以上のフリーロールからなるガイドロールにより構成される多孔質膜処理装置。
【請求項２】
ガイドロールに取り付けられる軸受けが、ポリエーテルエーテルケトン製の外輪及び内輪と、フッ素樹脂製またはフッ素樹脂を表面被覆したリテーナーを有する回転軸受けとを備える、請求項１に記載の多孔質膜処理装置。
【請求項３】
前記回転軸受けは、シリコンカーバイド系のセラミック製のボールベアリングを有する、請求項２に記載の多孔質膜処理装置。
【請求項４】
前記加熱容器がチタン製である、請求項１〜３のいずれか１項に記載の多孔質膜処理装置。
【請求項５】
前記加熱手段は、加熱容器の底部近傍に設けられた蒸気噴出手段であり、加熱手段と前記ガイド手段との間に、加熱手段を保護する保護カバーが設けられている、請求項１〜４のいずれか１項に記載の多孔質膜処理装置。
【請求項６】
多孔質膜または多孔質膜前駆体の薬液処理工程に用いられる多孔質膜の処理方法であって、
薬液に多孔質膜または多孔質膜前駆体を、酸化剤を含む薬液に浸漬する薬液浸漬工程と、前記薬液に浸漬された後の前記多孔質膜または多孔質膜前駆体を加熱する加熱工程とを有し、
前記加熱工程では、加熱容器と、加熱容器の内部を加熱する加熱手段と、加熱容器の内部に前記多孔質膜または多孔質膜前駆体を走行させるガイド手段とを備える加熱部を用い、前記ガイド手段を、直径８０ｍｍ以上のフリーロールからなるガイドロールにより構成し、
前記加熱容器内部の相対湿度を８０％以上にする、多孔質膜処理方法。
【請求項７】
前記加熱工程における加熱温度を５０℃以上にする、請求項６記載の多孔質膜処理方法。
【請求項８】
前記薬液浸漬工程における薬液の温度を５０℃以下にする、請求項６または７に記載の多孔質膜処理方法。
【発明の詳細な説明】
【技術分野】
【０００１】
本発明は、酸化剤を含む薬液によって多孔質膜を処理する多孔質膜の処理装置に関する。
【背景技術】
【０００２】
近年、環境汚染に対する関心の高まりと規制の強化により、水処理方法として、分離の完全性やコンパクト性などに優れた多孔質膜のろ過膜を用いた方法が注目を集めている。
多孔質膜の製造方法としては、高分子溶液を非溶媒により相分離させて多孔化する非溶媒相分離現象を利用した非溶媒相分離法が知られている。
非溶媒相分離法を用いて多孔質膜を製造する際には、疎水性ポリマー、親水性ポリマー、および溶媒を含む製膜原液を吐出口（紡糸ノズル、Ｔダイなど）から吐出し、凝固液中で凝固して多孔質膜前駆体（中空糸等）を得る。
上記凝固工程により形成された多孔質膜前駆体には、溶液状態の親水性ポリマーや溶媒が多量に残留している。親水性ポリマーがその後に得られる多孔質膜に多く残留していると、透水性が損なわれ、また、親水性ポリマーが多孔質膜中で乾固すると、膜の機械的強度を低下させるおそれがある。そのため、通常、凝固工程の後には、多孔質膜中に残留する親水性ポリマーを、次亜塩素酸等の酸化剤を含む薬液に浸漬させた後、加熱して分解し、洗浄して親水性ポリマーを充分に除去する処理を施す（特許文献１，２）。
上記の処理方法において、薬液浸漬後に多孔質膜を加熱する際には、例えば、加熱容器と、加熱容器の内部を加熱する加熱手段と、加熱容器の内部に多孔質膜を走行させるためのガイドロールとを備える加熱装置が広く使用されている。
【先行技術文献】
【特許文献】
【０００３】
【特許文献１】特開平２−３０２４４９号公報
【特許文献２】特開２００５−２２０２０２号公報
【発明の概要】
【発明が解決しようとする課題】
【０００４】
ところが、従来の加熱容器を備えた加熱装置を用いて薬液浸漬後の多孔質膜を加熱すると、多孔質膜が異形化（例えば、多孔質膜が中空糸膜である場合、細径化および扁平化）することがあった。異形化した多孔質膜は所望の性能が得られにくいため、製品から排除される。
本発明は、薬液浸漬後に加熱した際の多孔質膜の異形化を防止できる多孔質膜処理装置を提供することを目的とする。
【課題を解決するための手段】
【０００５】
本発明は、以下の態様を有する。
［１］多孔質膜または多孔質膜前駆体の薬液処理工程に用いられる多孔質膜の処理装置であって、薬液に多孔質膜または多孔質膜前駆体を、酸化剤を含む薬液に浸漬する薬液浸漬部と、薬液に浸漬された後の前記多孔質膜または多孔質膜前駆体を加熱する加熱部とを有し、前記加熱部は、加熱容器と、加熱容器の内部を加熱する加熱手段と、加熱容器の内部に前記多孔質膜または多孔質膜前駆体を走行させるガイド手段とを備え、前記ガイド手段は、直径８０ｍｍ以上のフリーロールからなるガイドロールにより構成される多孔質膜処理装置。
［２］ガイドロールに取り付けられる軸受けが、ポリエーテルエーテルケトン製の外輪及び内輪と、フッ素樹脂製またはフッ素樹脂を表面被覆したリテーナーを有する回転軸受けとを備える、［１］に記載の多孔質膜処理装置。
［３］前記回転軸受けは、シリコンカーバイド系のセラミック製のボールベアリングを有する、［２］に記載の多孔質膜処理装置。
［４］前記加熱容器がチタン製である、［１］〜［３］のいずれか１項に記載の多孔質膜処理装置。
［５］前記加熱手段は、加熱容器の底部近傍に設けられた蒸気噴出手段であり、加熱手段と前記ガイド手段との間に、加熱手段を保護する保護カバーが設けられている、［１］〜［４］のいずれか１項に記載の多孔質膜処理装置。
［６］多孔質膜または多孔質膜前駆体の薬液処理工程に用いられる多孔質膜の処理方法であって、薬液に多孔質膜または多孔質膜前駆体を、酸化剤を含む薬液に浸漬する薬液浸漬工程と、前記薬液に浸漬された後の前記多孔質膜または多孔質膜前駆体を加熱する加熱工程とを有し、前記加熱工程では、加熱容器と、加熱容器の内部を加熱する加熱手段と、加熱容器の内部に前記多孔質膜または多孔質膜前駆体を走行させるガイド手段とを備える加熱部を用い、前記ガイド手段を、直径８０ｍｍ以上のフリーロールからなるガイドロールにより構成し、前記加熱容器内部の相対湿度を８０％以上にする、多孔質膜処理方法。
［７］前記加熱工程における加熱温度を５０℃以上にする、［６］に記載の多孔質膜処理方法。
［８］前記薬液浸漬工程における薬液の温度を５０℃以下にする、［６］または［７］に記載の多孔質膜処理方法。
【発明の効果】
【０００６】
本発明の多孔質膜処理装置によれば、薬液浸漬後に加熱した際の多孔質膜の細径化および扁平化等の異形化を防止できる。
本発明の多孔質膜処理装置においては、ガイドロールに取り付けられる軸受けが、ポリエーテルエーテルケトン製の外輪及び内輪と、フッ素樹脂製またはフッ素樹脂を表面被覆したリテーナーを有する回転軸受けとを備えれば、多孔質膜の異形化をより防止できる。
また、前記回転軸受けが、シリコンカーバイド系のセラミック製のボールベアリングを有すれば、磨耗を抑制することができる。
また、加熱容器がチタン製であれば、耐腐食性を向上させることができ、錆の発生を抑制できる。
また、加熱手段が、加熱容器の底部近傍に設けられた蒸気噴出手段であり、加熱手段とガイド手段との間に、加熱手段を保護する保護カバーが設けられていれば、上記噴出手段の蒸気噴出口の閉塞を防止できる。
【図面の簡単な説明】
【０００７】
【図１】本発明の多孔質膜処理装置の一実施形態を示す模式図である。
【発明を実施するための形態】
【０００８】
本発明の多孔質膜処理装置の一実施形態について、中空糸膜の処理例を一例として説明する。
図１に、本実施形態の多孔質膜処理装置の模式図を示す。本実施形態の多孔質膜処理装置１は、薬液浸漬部１０と加熱部２０と洗浄部３０と乾燥部４０とを有する。
【０００９】
（薬液浸漬部）
本実施形態における薬液浸漬部１０は、薬液Ｂが入れられた処理槽１１と、中空糸膜Ａが薬液Ｂに複数回浸漬されるように中空糸膜Ａをガイドするガイド手段１２と、ガイド手段１２を支持する支持部材１３と、処理槽１１の内部に設けられた冷却器１４と、薬液Ｂを処理槽１１に供給する薬液供給管１５と、処理槽１１から薬液Ｂを排出する薬液排出管１６とを備える。
【００１０】
本実施形態における処理槽１１においては、薬液Ｂが、薬液供給管１５から供給され、薬液排出管１６から排出されて、中空糸膜Ａの移送方向の下流側から上流側に向かって移動するようになっている。
また、処理槽１１は、耐食性を有する材質とされ、なかでも、チタンが好ましい。処理槽１１がチタン製であれば、腐食防止効果が高く、錆の発生を抑制できるため、処理槽１１の劣化を抑制でき、また、錆の接触による中空糸膜Ａの傷付きを防止できる。
【００１１】
ガイド手段１２は、処理槽１１の薬液Ｂの液面１１ａよりも下方に位置するように複数設けられた下部ガイドロール１２ａと、薬液Ｂの液面１１ａよりも上方に位置するように複数設けられた上部ガイドロール１２ｂとを有する。
ガイド手段１２では、下部ガイドロール１２ａと上部ガイドロール１２ｂとに、中空糸膜Ａを交互に掛け回して移送方向を反転させることによって、中空糸膜Ａを鉛直方向に往復させながら移送させて、中空糸膜Ａの薬液Ｂへの浸漬と中空糸膜Ａの薬液Ｂからの引き上げとを繰り返すようになっている。これにより、中空糸膜Ａを薬液Ｂに複数回浸漬するようになっている。
【００１２】
（加熱部）
本実施形態における加熱部２０は、加熱容器２１と、加熱容器２１の底部近傍に設けられた加熱手段２２と、加熱容器２１の内部の加熱手段２２の上方にて中空糸膜Ａを走行させるガイド手段２３と、加熱手段２２を保護する保護カバー２４とを備える。
【００１３】
本実施形態における加熱容器２１は略直方体の容器である。加熱容器２１は、耐食性を有する材質とされ、なかでも、チタンが好ましい。加熱容器２１がチタン製であれば、腐食防止性が高いため、中空糸膜Ａに含まれる酸化剤による錆の発生を抑制でき、加熱容器２１の劣化を抑制できる。また、錆が落下して中空糸膜Ａに接触して傷付けることを防止できる。
【００１４】
本実施形態における加熱手段２２は、水蒸気等の加熱用蒸気を噴出する蒸気噴出手段からなり、蒸気によって加熱容器２１の内部を加熱するものである。本実施形態では、蒸気噴出手段として、蒸気が供給される配管２２ａに複数の噴出口２２ｂが形成されたものが使用される。
【００１５】
ガイド手段２３は、加熱容器２１の上側に配置された上部ガイドロール２３ａと、加熱容器２１の下側に配置された下部ガイドロール２３ｂとからなっている。上部ガイドロール２３ａおよび下部ガイドロール２３ｂは各々複数設けられており、中空糸膜Ａは上部ガイドロール２３ａと下部ガイドロール２３ｂとに交互に巻き掛けられる。このようなガイド手段２３では、中空糸膜Ａを鉛直方向に往復させるように中空糸膜Ａの移送方向を反転させながら、中空糸膜Ａを移送するようになっている。
【００１６】
上部ガイドロール２３ａおよび下部ガイドロール２３ｂは直径８０ｍｍ以上、好ましくは９０ｍｍ以上のフリーロールである。ここで、フリーロールとは、モータ等の駆動手段が取り付けられていないロールのことである。
上部ガイドロール２３ａおよび下部ガイドロール２３ｂの直径が８０ｍｍ未満であると、上部ガイドロール２３ａおよび下部ガイドロール２３ｂに巻き掛けられた際に中空糸膜Ａに付与される張力が高くなり過ぎて、中空糸膜Ａを細径化または扁平化することがある。また、実用性の点からは、上部ガイドロール２３ａおよび下部ガイドロール２３ｂの直径は１００ｍｍ以下であることが好ましい。
また、上部ガイドロール２３ａおよび下部ガイドロール２３ｂに取り付けられる軸受けは、例えば、ポリエーテルエーテルケトン（ＰＥＥＫ)樹脂、ポリアミド（ＰＡ)樹脂、ポリイミド（ＰＩ)樹脂などの耐擦過性に優れた部材からなる外輪及び内輪と、フッ素樹脂製または表面がフッ素樹脂で被覆されたリテーナーを有する回転軸受けとを備えるものが好ましい。これらのうち、後述の酸化剤耐性に優れ、酸化剤を含む薬液を用いても割れにくいことから、外輪及び内輪にはポリエーテルエーテルケトン樹脂を用いることが好ましく、リテーナーに用いるフッ素樹脂として、ポリテトラフルオロエチレン（ＰＴＦＥ)樹脂を用いることが好ましい。
軸受けが上記のようなものであると、磨耗しにくく、ベアリングの交換頻度を減らすことができ、また、回転不良による張力の上昇を抑えることができるため、中空糸膜Ａの異形化（細径化や扁平化）をより防止できる。
回転軸受けの例としては、ボールベアリングなどが挙げられるが、ボールベアリングを用いる場合には、耐摩耗性の面から、ベアリング球がセラミック、特にシリコンカーバイド系のセラミックを用いることが好ましい。
【００１７】
保護カバー２４は、加熱手段２２とガイド手段２３との間に設けられ、ガイド手段２３によって走行する中空糸膜Ａからの落下物が加熱手段２２に衝突しないように加熱手段２２を保護するものである。保護カバー２４は、加熱手段２２の上方のみを覆っており、加熱容器２１の側面側を覆っていない。したがって、加熱手段２２の噴出口２２ｂから噴出された蒸気は加熱容器２１内に拡散可能になっている。
【００１８】
上記の加熱部２０では、加熱手段２２から蒸気を噴出することによって加熱容器２１内を加熱し、ガイド手段２３によって走行する中空糸膜Ａを気相中で加熱できるようになっている。また、保護カバー２４によって、走行する中空糸膜Ａからの落下物が加熱手段２２に衝突することを防止できるようになっている。
【００１９】
（洗浄部）
本実施形態における洗浄部３０は、洗浄液Ｃが入れられる洗浄槽３１と、第１減圧洗浄手段３２と、加圧洗浄手段３３と、第２減圧洗浄手段３４と、ガイドロール３５とを備える。第１減圧洗浄手段３２と加圧洗浄手段３３と第２減圧洗浄手段３４は、洗浄槽３１内の洗浄液Ｃに浸漬されている。また、上流側から、第１減圧洗浄手段３２、加圧洗浄手段３３、第２減圧洗浄手段３４の順に配置されている。
第１減圧洗浄手段３２および第２減圧洗浄手段３４には真空ポンプ３２ａ、３４ａが接続されており、真空ポンプ３２ａ、３４ａによって中空糸膜Ａの外側を減圧して、中空糸膜Ａの内部の親水性ポリマー水溶液を中空糸膜Ａの外側に排出するようになっている。
加圧洗浄手段３３には加圧ポンプ３３ａが接続されており、加圧ポンプ３３ａによって中空糸膜Ａの外側を加圧して、中空糸膜Ａの外側から洗浄液Ｃを中空糸膜Ａの内部に圧入するようになっている。
ガイドロール３５は、中空糸膜Ａが洗浄槽３１内を走行すると共に、第１減圧洗浄手段３２、加圧洗浄手段３３および第２減圧洗浄手段３４の内部を走行するように配置されている。
【００２０】
（乾燥部）
乾燥部４０は、洗浄部３０で洗浄された中空糸膜Ａを乾燥するものである。具体的には、熱風乾燥機、真空乾燥機などが挙げられる。
乾燥部４０よりも下流側には、中空糸膜Ａを巻き取るボビン等の巻き取り手段が設けられていてもよい。
【００２１】
（中空糸膜の処理方法）
上記処理装置を用いた中空糸膜の処理方法の一例について説明する。
本処理例は、薬液浸漬工程と加熱工程と洗浄工程と乾燥工程とを有する。
【００２２】
［薬液処理工程］
薬液処理工程では、親水性ポリマーが残留する中空糸膜Ａを薬液Ｂに浸漬する。
具体的には、薬液供給管１５を介して処理槽１１に薬液Ｂを供給し、薬液排出管１６から排出させて、中空糸膜Ａの移送方向の下流側から上流側に向かって移動させる。これにより、薬液浸漬工程後の中空糸膜Ａ中の酸化剤濃度を一定化しやすくする。
それと共に、中空糸膜Ａを下部ガイドロール１２ａと上部ガイドロール１２ｂとの間を往復させながら移送させる。これにより、中空糸膜Ａを走行させながら、中空糸膜Ａの薬液Ｂへの浸漬と中空糸膜Ａの薬液Ｂからの引き上げとを繰り返して、中空糸膜Ａに薬液Ｂを浸透させる。
【００２３】
薬液Ｂに含まれる酸化剤としては、オゾン、過酸化水素、過マンガン酸塩、重クロム酸塩、過硫酸塩等を挙げられる。これらのなかでも、酸化力が強く分解性能に優れること、取扱性に優れること、安価なこと等の点より、次亜塩素酸塩が好ましい。次亜塩素酸塩としては、次亜塩素酸ナトリウム、次亜塩素酸カルシウムなどが挙げられ、なかでも、次亜塩素酸ナトリウムが好ましい。
【００２４】
薬液Ｂの温度は５０℃以下が好ましく、３０℃以下がより好ましい。薬液温度が５０℃以下であれば、中空糸膜Ａに残留する親水性ポリマーおよび中空糸膜Ａから脱落した親水性ポリマーと、薬液Ｂに含まれる酸化剤との反応を抑制できる。そのため、加熱部２０に移送する中空糸膜Ａ中に、活性な酸化剤を充分量保持させることができる。薬液Ｂは、冷却器１４を用いて冷却することができる。
ただし、過度に低温であると、酸化分解は抑制されるものの、温度制御に要するコストが高くなる傾向にある。そのため、薬液Ｂの温度は０℃以上が好ましく、１０℃以上がより好ましい。
【００２５】
本例において、中空糸膜は、疎水性ポリマーと親水性ポリマーとこれらを溶解する溶媒とを含む製膜原液を紡糸ノズルから吐出し、凝固液で凝固させ、必要に応じて洗浄して得たものであり、充分に多孔質膜化していてもよいし、多孔質膜化が不充分な前駆体であってもよい。
製膜原液は、紡糸ノズルから送出した中空紐状支持体の周面に吐出してもよい。中空紐状支持体としては、編紐または組紐を使用することができる。編紐または組紐を構成する繊維として、合成繊維、半合成繊維、再生繊維、天然繊維等が挙げられる。また、繊維の形態は、モノフィラメント、マルチフィラメント、紡績糸のいずれであってもよい。
【００２６】
疎水性ポリマーとしては、ポリスルホンやポリエーテルスルホンなどのポリスルホン系樹脂、ポリフッ化ビニリデンなどのフッ素系樹脂、ポリアクリロニトリル、セルロース誘導体、ポリアミド、ポリエステル、ポリメタクリレート、ポリアクリレートなどが挙げられる。また、これらの共重合体であってもよい。疎水性ポリマーを１種単独で使用してもよいし、２種以上を併用してもよい。
上記疎水性ポリマーのなかでも、次亜塩素酸などの酸化剤に対する耐久性が優れる点から、フッ素系樹脂が好ましく、ポリフッ化ビニリデンやフッ化ビニリデンと他の単量体からなる共重合体が好ましい。
親水性ポリマーは、製膜原液の粘度を中空糸膜の形成に好適な範囲に調整し、製膜状態の安定化を図るために添加されるものであって、ポリエチレングリコールやポリビニルピロリドンなどが好ましく使用される。これらの中でも、中空糸膜の孔径の制御や中空糸膜の強度の点から、ポリビニルピロリドンやポリビニルピロリドンに他の単量体が共重合した共重合体が好ましい。
溶媒としては、Ｎ，Ｎ−ジメチルホルムアミド、Ｎ，Ｎ−ジメチルアセトアミド、ジメチルスルホキシド、Ｎ−メチル−２−ピロリドン、Ｎ−メチルモルホリン−Ｎ−オキシドなどが挙げられ、これらを１種以上使用できる。また、溶媒への疎水性ポリマーや親水性ポリマーの溶解性を損なわない範囲で、疎水性ポリマーや親水性ポリマーの貧溶媒を混合して使用してもよい。
【００２７】
［加熱工程］
加熱工程では、加熱部２０によって、薬液Ｂが浸透した中空糸膜Ａを気相中で加熱し、親水性ポリマーを酸化分解して低分子量化する。
具体的には、まず、加熱手段２２の噴出口２２ｂから、水蒸気等の蒸気を噴出させ、その蒸気によって加熱容器２１の内部を加熱する。次いで、薬液Ｂが浸透した中空糸膜Ａを、上部ガイドロール２３ａと下部ガイドロール２３ｂとに交互に巻き掛けて移送することによって、鉛直方向に往復させながら移送する。これにより、加熱した加熱容器２１の内部に、薬液Ｂが浸透した中空糸膜Ａを走行させて加熱する。
【００２８】
加熱容器２１内部の相対湿度は、酸化剤の乾燥を防いで親水性ポリマーの酸化分解を促進できることから、８０％以上が好ましく、９０％以上とすることがより好ましく、１００％近傍とするのが最も好ましい。
加熱温度の下限は、加熱処理時間を短くできることから５０℃とすることが好ましく、８０℃とすることがより好ましい。加熱温度の上限は、大気圧状態では１００℃とすることが好ましい。ここで、加熱温度とは、加熱容器２１内の温度のことである。
【００２９】
上記のように、気相中で中空糸膜Ａを加熱する本実施形態の加熱工程では、加熱した加熱容器２１の内部に、薬液Ｂが浸透した中空糸膜Ａを走行させることにより、中空糸膜Ａに残留する親水性ポリマーを薬液Ｂ中の酸化剤によって酸化分解する。また、上記加熱工程では、中空糸膜Ａ中に浸透した薬液Ｂが希釈されにくく、また、薬液Ｂが加熱媒体中に流出しにくいため、薬液Ｂ中の酸化剤を中空糸膜Ａ中に残存する親水性ポリマーの分解に効率的に使用できる。
【００３０】
［洗浄工程］
洗浄工程では、中空糸膜Ａを、第１減圧洗浄手段３２、加圧洗浄手段３３および第２減圧洗浄手段３４を通過させながら洗浄して親水性ポリマーを除去する。
具体的には、ガイドロール３５によって、中空糸膜Ａを、洗浄槽３１内の第１減圧洗浄手段３２、加圧洗浄手段３３および第２減圧洗浄手段３４の内部を走行させる。
第１減圧洗浄手段３２では、真空ポンプ３２ａによって中空糸膜Ａの外側を減圧することにより、中空糸膜Ａの内部の親水性ポリマー水溶液を中空糸膜Ａの外側に排出させる。
加圧洗浄手段３３では、加圧ポンプ３３ａによって中空糸膜Ａの外側を加圧することによって、中空糸膜Ａの外側から洗浄液Ｃを中空糸膜Ａの内部に圧入し、洗浄液Ｃで親水性ポリマーを置換、希釈する。
第２減圧洗浄手段３４では、真空ポンプ３４ａによって中空糸膜Ａの外側を再度減圧して、中空糸膜Ａの内部の親水性ポリマー水溶液を中空糸膜Ａの外側に排出させる。
これにより、中空糸膜Ａから親水性ポリマーを除去する。
【００３１】
［乾燥工程］
乾燥工程の方法としては特に制限はなく、熱風乾燥、真空乾燥等を適用することができる。乾燥工程後には、乾燥された中空糸膜Ａをボビン等の巻き取り手段に巻取ってもよい。
【００３２】
（作用効果）
上記実施形態では、薬液浸漬部１０にて、中空糸膜Ａに薬液Ｂを浸透させ、加熱部２０にて、薬液Ｂを浸透させた中空糸膜Ａを加熱して、中空糸膜Ａに残留する親水性ポリマーを低分子量化させ、洗浄部３０にて、中空糸膜Ａを洗浄して低分子量化した親水性ポリマーを除去する。
上記加熱部２０は、ガイド手段２３の上部ガイドロール２３ａおよび下部ガイドロール２３ｂが直径８０ｍｍ以上のフリーロールであるため、上部ガイドロール２３ａおよび下部ガイドロール２３ｂに巻き掛けられた際に中空糸膜Ａに付与される張力を抑制でき、中空糸膜Ａの細径化または扁平化を防止できる。
また、加熱部２０は、加熱手段２２とガイド手段２３との間に保護カバー２４が設けられており、中空糸膜Ａから親水性ポリマー等が落下しても、保護カバー２４によって加熱手段２２への衝突を回避できる。これにより、落下物が加熱手段２２の噴出口２２ｂを閉塞させることを防止できる。
【００３３】
（他の実施形態）
なお、本発明は、上記実施形態に限定されない。
例えば、薬液浸漬部では、中空糸膜を薬液に繰り返し浸漬させず、１回の浸漬であってもよい。また、薬液を、中空糸膜の移送方向の上流側から下流側に移動させてもよい。
また、加熱部は、保護カバーを備えていなくてもよい。また、加熱手段が、加熱容器の内側の底部以外の部分（例えば、側面部、天井部）に設けられていてもよい。
また、上記実施形態における洗浄部は減圧洗浄手段を加圧洗浄手段の上流側と下流側に備えていたが、上流側または下流側のみであってもよい。また、第２減圧洗浄手段の下流側に加圧洗浄手段と減圧洗浄手段をさらに備えてもよい。また、減圧洗浄手段または加圧洗浄手段のみであっても構わない。
また、本発明の処理装置は、中空糸膜のみならずフィルム膜等の平膜に対しても適用することができる。
【実施例】
【００３４】
以下、実施例によって本発明をより詳細に説明するが、本発明は以下の記載によって限定されない。
【００３５】
［実施例１］
以下のようにして多孔質中空糸膜を製造した。
容器に、溶媒であるＮ，Ｎ−ジメチルアセトアミド（ＤＭＡｃ、サムソンファインケミカル社製）の１１２．２Ｌを投入し、開孔剤である日本触媒社製ＰＶＰ−Ｋ７９（ポリビニルピロリドン）の１５．６ｋｇを投入し、次いで膜形成性樹脂であるアルケマ社製ＰＶＤＦ３０１Ｆ（ポリフッ化ビニリデン）の２９．７ｋｇを投入して混合し、製膜原液を調製し、紡糸ノズルに供給した。
また、補強支持体として編紐（三菱レイヨン製、商品名Ｍ１２０５）を使用し、製膜原液と同時に紡糸ノズルに供給して、該補強支持体の外側に前記製膜原液を塗布するように紡糸し、８０℃に保温した凝固液（８％ＤＭＡｃ水溶液）中で製膜原液を凝固させて多孔質中空糸膜を形成した。さらに、洗浄液（９０℃の熱水）による洗浄、次亜塩素酸塩に浸漬した後に加熱することによる開孔剤の除去（薬液浸漬工程、加熱工程）、および乾燥を行って多孔質中空糸膜を得た。紡糸ノズルより後段の工程（洗浄工程、薬液浸漬工程、加熱工程、乾燥工程）に使用するガイドロールには、直径８０ｍｍのフリーロールを用いた。
実施例１における多孔質中空糸膜の処理では、細径化、偏平化などの異形化が生じず、安定して良好な品質の多孔質中空糸膜が得られた。
【００３６】
［比較例１］
紡糸ノズルより後段の工程（洗浄工程、薬液浸漬工程、加熱工程、乾燥工程）に使用するガイドロールを、直径５０ｍｍのフリーロールとした以外は実施例１と同様にして多孔質中空糸膜の処理を行った。
比較例１における多孔質中空糸膜の処理では、フリーロールの直径を５０ｍｍにしたことにより、工程張力が高くなりすぎて、多孔質中空糸膜の細径化、偏平化などの品質トラブルを引き起こした。
【符号の説明】
【００３７】
１０  薬液浸漬部
１１  処理槽
１１ａ  液面
１２  ガイド手段
１２ａ  下部ガイドロール
１２ｂ  上部ガイドロール
１３  支持部材
１４  冷却器
１５  薬液供給管
１６  薬液排出管
２０  加熱部
２１  加熱容器
２２  加熱手段
２２ａ  配管
２２ｂ  噴出口
２３  ガイド手段
２３ａ  上部ガイドロール
２３ｂ  下部ガイドロール
２４  保護カバー
３０  洗浄部
３１  洗浄槽
３２  第１減圧洗浄手段
３２ａ  真空ポンプ
３３  加圧洗浄手段
３３ａ  加圧ポンプ
３４  第２減圧洗浄手段
３４ａ  真空ポンプ
３５  ガイドロール
Ａ  中空糸膜
Ｂ  薬液
Ｃ  洗浄液
【図１】
0005782814.tif 000002